(57)【要約】【課題】アントラセン誘導体を発光層のホスト材料として用いた場合であっても、発光効率および寿命特性の向上を図ることが可能な有機電界発光素子を提供することを目的とする。【解決手段】正孔輸送層１４ｂが、異なる材料からなる積層構造からなると共に、発光層１４ｃに隣接する第２正孔輸送層１４ｂ-2が下記一般式（１）で示される有機材料を用いて構成されている。  ただし一般式（１）中におけるＡ1〜Ａ3は、それぞれ独立に置換あるいは無置換のアリール基または置換あるいは無置換の複素環基を示す。【選択図】図１
2009010364.tif 000002
【特許請求の範囲】
【請求項１】
陽極と陰極との間に当該陽極側から順に正孔輸送層および発光層が積層された有機層を挟持してなる有機電界発光素子において、
前記正孔輸送層は、異なる材料からなる積層構造からなると共に、前記発光層に隣接する層が下記一般式（１）で示される有機材料を用いて構成されている
ことを特徴とする有機電界発光素子。
【化１】
2009010364.tif 000020
ただし一般式（１）中におけるＡ1〜Ａ3は、それぞれ独立に置換あるいは無置換のアリール基または置換あるいは無置換の複素環基を示す。
【請求項２】
請求項１記載の有機電界発光素子において
前記発光層のホスト材料として、下記一般式（２）に示す化合物が用いられている
ことを特徴とする有機電界発光素子。
【化２】
2009010364.tif 000021
ただし、一般式（２）中において、Ｒ1〜Ｒ6はそれぞれ独立に、水素、ハロゲン、ヒドロキシル基、炭素数２０以下の置換あるいは無置換のカルボニル基、炭素数２０以下の置換あるいは無置換のカルボニルエステル基、炭素数２０以下の置換あるいは無置換のアルキル基、炭素数２０以下の置換あるいは無置換のアルケニル基、炭素数２０以下の置換あるいは無置換のアルコキシル基、シアノ基、ニトロ基、炭素数３０以下の置換あるいは無置換のシリル基，炭素数３０以下の置換あるいは無置換のアリール基、炭素数３０以下の置換あるいは無置換の複素環基、もしくは炭素数３０以下の置換あるいは無置換のアミノ基を示す。
【請求項３】
請求項２記載の有機電界発光素子において、
前記発光層に含有される前記発光性ゲスト材料は、青色または緑色の発光性ゲスト材料である
ことを特徴とする有機電界発光素子。
【請求項４】
請求項１記載の有機電界発光素子において、
前記発光層で発生した発光光が、前記陽極と陰極との間の何れかの層間において多重干渉して当該陽極または陰極の一方側から取り出される
ことを特徴とする有機電界発光素子。
【請求項５】
陽極と陰極との間に当該陽極側から順に正孔輸送層および発光層が積層された有機層を挟持してなる有機電界発光素子を、基板上に複数形成してなる表示装置において、
前記正孔輸送層は、異なる材料からなる積層構造からなると共に、前記発光層に隣接する層が下記一般式（１）で示される有機材料を用いて構成されている
ことを特徴とする表示装置。
【化１】
2009010364.tif 000022
ただし一般式（１）中におけるＡ1〜Ａ3は、それぞれ独立に置換あるいは無置換のアリール基または置換あるいは無置換の複素環基を示す。
【請求項６】
請求項５記載の表示装置において、
前記有機電界発光素子が、青色発光素子または緑色発光素子として複数の画素のうちの一部の画素に設けられている
ことを特徴とする表示装置。
【請求項７】
請求項５記載の表示装置において、
前記基板上には、前記青色発光素子および緑色発光素子と共に、赤色発光の有機電界発光素子が設けられている
ことを特徴とする表示装置。
【発明の詳細な説明】
【技術分野】
【０００１】
有機電界発光素子および表示装置に関し、特には青色発光および緑色発光に適する有機電界発光素子、およびこれを用いた表示装置に関する。
【背景技術】
【０００２】
近年、軽量で高効率のフラットパネル型表示装置として、有機電界発光素子（いわゆる有機ＥＬ素子）を用いた表示装置が注目されている。
【０００３】
このような表示装置を構成する有機電界発光素子は、例えばガラス等からなる透明な基板上に設けられており、基板側から順にＩＴＯ（Indium Tin Oxide：透明電極）からなる陽極、有機層、および陰極を積層してなる。有機層は、陽極側から順に、正孔注入層、正孔輸送層および電子輸送性の発光層を順次積層させた構成を有している。このように構成された有機電界発光素子では、陰極から注入された電子と陽極から注入された正孔とが発光層において再結合し、この再結合の際に生じる光が陽極を介して基板側から取り出される。
【０００４】
有機電界発光素子としては、このような構成を有するものの他に、基板側から順に、陰極、有機層、陽極を順次積層した構成、さらには上方に位置する電極（陰極または陽極としての上部電極）を透明材料で構成することによって、基板と反対側の上部電極側から光を取り出すようにした、いわゆる上面発光型もある。特に、基板上に薄膜トランジスタ（Thin Film Transistor：ＴＦＴ）を設けてなるアクティブマトリックス型の表示装置においては、ＴＦＴが形成された基板上に上面発光型の有機電界発光素子を設けた、いわゆるＴｏｐ  Ｅｍｉｓｓｉｏｎ構造とすることが、発光部の開口率を向上させる上で有利になる。
【０００５】
ところで、有機ＥＬディスプレイの実用化を考慮した場合、有機電界発光素子の開口を広げて光取り出しを高めることのほかに、有機電界発光素子の発光効率を向上させる必要性がある。そこで、発光効率を高める様々な発光材料および層構成の検討がなされてきた。
【０００６】
例えば青色発光素子であれば、従来から知られているジスチリルアレーン化合物のほかに、ペリレン誘導体、もしくはクリセン誘導体などの発光材料が良好な青色発光を示すことが開示されている。（例えば下記特許文献１〜３参照)。
【０００７】
緑色発光素子であれば発光層として、アルミニウム錯体をホストとしてクマリン化合物やキナクリドン化合物を緑色ドーパントとする構成が提案されている（下記特許文献４、５参照）。近年では，ジアミノアントラセン誘導体が高効率な緑色の発光材料であることが報告されている（下記非特許文献１参照）。
【０００８】
また発光層自体の構成についても、上述したようなホスト材料とドーパント(発光性ゲスト材料）とからなる二化合物間のエネルギー移動で高効率化させることが有力で、そのホスト材料としてはアルミニウムキノール錯体が一般的である。近年になり、アントラセン骨格をもつジナフチルアントラセン（ＡＤＮ）もホスト材料として機能することが報告された（下記非特許文献２参照）。
【０００９】
また以上のような発光層以外にも、例えば正孔輸送層を構成する材料についても様々な分子設計がなされており、その中の一つにスターバースト型のアミン化合物が有機電界発光素子に有用であることが示され手いる（下記特許文献６〜１０参照）。
【００１０】
【特許文献１】ＷＯ０２／０２０４５９号公報
【特許文献２】２０００−１８２７７６号公報
【特許文献３】特開２００６−２５６９７９号公報
【特許文献４】特開２０００−１８２７７２号公報
【特許文献５】特開平９―１３０２６号公報
【特許文献６】特開２００６−２２０５２号公報
【特許文献７】特開２００１−３３５５４３号公報
【特許文献８】特開平１０−２８４２５２号公報
【特許文献９】特開平７−５３９５５号公報
【特許文献１０】特開平４−３０８６８８号公報
【非特許文献１】「Chemistry of Materials」、２００２年、第１４巻、ｐ．３９５８−３９６３
【非特許文献２】「APPLIED PHYSICS LETTERS」、２００２年、第８０巻、ｐ．３２０１−３２０３頁
【発明の開示】
【発明が解決しようとする課題】
【００１１】
ところで、以上のような表示装置においてフルカラー表示を行う上では、三原色（赤色、緑色、青色）に発光する各色の有機電界発光素子を配列して用いるか、または白色発光の有機電界発光素子と各色のカラーフィルタまたは色変換層とを組み合わせて用いることになる。このうち、発光光の取り出し効率の観点からは、各色に発光する有機電界発光素子を用いる構成が有利である。
【００１２】
ここで上述したように、近年になり、発光層のホスト材料として機能することが報告されたアントラセン骨格をもつジナフチルアントラセン（ＡＤＮ）ではあるが、これを用い有機電界発光素子の発光効率は非常に低い。このため、この有機電界発光素子を用いて表示装置を構成するには、更なる効率の改善が必要となっている。また輝度を得るためには電流負荷が大きくなるため、輝度劣化が激しいという問題がある。従って、有機発光そのものの発光効率を高め、輝度劣化の少ない素子が求められていた。
【００１３】
そこで本発明は、特にアントラセン誘導体を発光層のホスト材料として用いた場合であっても、発光効率および寿命特性の向上を図ることが可能な有機電界発光素子、さらにはこの有機電界発光素子を用いることにより表示品質の向上が図られた表示装置を提供することを目的とする。
【課題を解決するための手段】
【００１４】
このような目的を達成するための本発明の有機電界発光素子は、陽極と陰極との間に当該陽極側から順に正孔輸送層および発光層が積層された有機層を挟持してなる有機電界発光素子である。そして特に、正孔輸送層は、異なる材料からなる積層構造からなると共に、発光層に隣接する層が下記一般式（１）で示される有機材料を用いて構成されている。
【００１５】
【化１】
2009010364.tif 000003
【００１６】
ただし一般式（１）中におけるＡ1〜Ａ3は、それぞれ独立に置換あるいは無置換のアリール基または置換あるいは無置換の複素環基を示す。
【００１７】
このような構成の有機電界発光素子においては、以降の実施例で詳細に説明するように、上記一般式（１）以外の材料からなる単層構造の正孔輸送層を備えた構成と比較して、アントラセン誘導体を発光層のホスト材料に用いた場合であっても、特に青色および緑色の発光において発光効率を維持しつつ、輝度寿命の初期劣化が大幅に改善されることがわかった。
【００１８】
また、本発明は、上述した構成の有機電界発光素子を基板上に複数配列して設けた表示装置でもある。
【００１９】
このような表示装置では、上述したように発光効率が維持され、かつ輝度劣化が大幅に改善させた有機電界発光素子を青色および緑色の発光素子として用いることにより表示品質の向上が図られる。
【発明の効果】
【００２０】
以上説明したように本発明によれば、有機電界発光素子における輝度寿命の初期劣化を抑えることが可能で、これによりこの有機電界発光素子を用いた表示装置における焼き付きの発生を防止して品質のフルカラー表示が可能になる。
【００２１】
そこで本発明は、特にアントラセン誘導体を発光層のホスト材料として用い有機電界発光素子における発光効率および寿命特性の向上を図ることが可能であり、これによりこの有機電界発光素子を用いた表示装置における表示品質の向上を図ることが可能である。
【発明を実施するための最良の形態】
【００２２】
以下、本発明の実施の形態を、有機電界発光素子およびこれを用いた表示装置の順に図面に基づいて詳細に説明する。
【００２３】
≪有機電界発光素子≫
図１は、本発明の有機電界発光素子を模式的に示す断面図である。この図に示す有機電界発光素子１１は、基板１２上に、陽極１３、有機層１４、および陰極１５をこの順に積層してなる。このうち有機層１４は、陽極１３側から順に、例えば正孔注入層１４ａ、正孔輸送層１４ｂ、発光層１４ｃ、および電子輸送層１４ｄを積層してなるものである。
【００２４】
本発明においては、正孔輸送層１４ｂの構成が少なくとも二層からなり、発光層１４ｃと隣接する正孔輸送層に用いられる有機材料に特徴がある。以下においては、このような積層構成の有機電界発光素子１１が、基板１２と反対側から光を取り出す上面発光型の素子として構成されていることとし、この場合の各層の詳細を基板１２側から順に説明する。
【００２５】
＜基板＞
基板１２は、その一主面側に有機電界発光素子１１が配列形成される支持体であって、公知のものであって良く、例えば、石英、ガラス、金属箔、もしくは樹脂製のフィルムやシートなどが用いられるこの中でも石英やガラスが好ましく、樹脂製の場合には、その材質としてポリメチルメタクリレート（ＰＭＭＡ）に代表されるメタクリル樹脂類、ポリエチレンテレフタレート（ＰＥＴ）、ポリエチレンナフタレート（ＰＥＮ）、ポリブチレンナフタレート（ＰＢＮ)などのポリエステル類、もしくはポリカーボネート樹脂などが挙げられるが、透水性や透ガス性を抑える積層構造、表面処理を行うことが必要である。
【００２６】
＜陽極＞
陽極１３には、効率良く正孔を注入するために電極材料の真空準位からの仕事関数が大きいもの、例えばアルミニウム（Ａｌ）、クロム（Ｃｒ）、モリブテン（Ｍｏ）、タングステン（Ｗ）、銅（Ｃｕ）、銀（Ａｇ）、金（Ａｕ）の金属及びその合金さらにはこれらの金属や合金の酸化物等、または、酸化スズ（ＳｎＯ2）とアンチモン（Ｓｂ）との合金、ＩＴＯ（インジウムチンオキシド）、ＩｎＺｎＯ（インジウ亜鉛オキシド）、酸化亜鉛（ＺｎＯ）とアルミニウム（Ａｌ）との合金、さらにはこれらの金属や合金の酸化物等が、単独または混在させた状態で用いられる。
【００２７】
また、陽極１３は、光反射性に優れた第１層と、この上部に設けられた光透過性を有すると共に仕事関数の大きい第２層との積層構造であっても良い。
【００２８】
第１層は、アルミニウムを主成分とする合金からなる。その副成分は、主成分であるアルミニウムよりも相対的に仕事関数が小さい元素を少なくとも一つ含むものでも良い。このような副成分としては、ランタノイド系列元素が好ましい。ランタノイド系列元素の仕事関数は、大きくないが、これらの元素を含むことで陽極の安定性が向上し、かつ陽極のホール注入性も満足する。また副成分として、ランタノイド系列元素の他に、シリコン（Ｓｉ）、銅（Ｃｕ）などの元素を含んでも良い。
【００２９】
第１層を構成するアルミニウム合金層における副成分の含有量は、例えば、アルミニウムを安定化させるＮｄやＮｉ、Ｔｉ等であれば、合計で約１０ｗｔ％以下であることが好ましい。これにより、アルミニウム合金層においての反射率を維持しつつ、有機電界発光素子の製造プロセスにおいてアルミニウム合金層を安定的に保ち、さらに加工精度および化学的安定性も得ることができる。また、陽極１３の導電性および基板１２との密着性も改善することが出来る。
【００３０】
また第２層は、アルミニウム合金の酸化物、モリブデンの酸化物、ジルコニウムの酸化物、クロムの酸化物、およびタンタルの酸化物の少なくとも一つからなる層を例示できる。ここで、例えば、第２層が副成分としてランタノイド系元素を含むアルミニウム合金の酸化物層（自然酸化膜を含む）である場合、ランタノイド系元素の酸化物の透過率が高いため、これを含む第２層の透過率が良好となる。このため、第１層の表面において、高反射率を維持することが可能である。さらに、第２層は、ＩＴＯ（Indium Tin Oxide）やＩＺＯ（Indium Zinc Oxide）などの透明導電層であっても良い。これらの導電層は、陽極１３の電子注入特性を改善することができる。
【００３１】
また陽極１３は、基板１１と接する側に、陽極１３と基板１２との間の密着性を向上させるための導電層を設けて良い。このような導電層としては、ＩＴＯやＩＺＯなどの透明導電層が挙げられる。
【００３２】
そして、この有機電界発光素子１１を用いて構成される表示装置の駆動方式がアクティブマトリックス方式である場合には、陽極１３は画素毎にパターニングされ、基板１２に設けられた駆動用の薄膜トランジスタに接続された状態で設けられている。またこの場合、陽極１３の上には、ここでの図示を省略したが絶縁膜が設けられ、この絶縁膜の開口部から各画素の陽極１３の表面が露出されるように構成されていることとする。
【００３３】
＜正孔注入層＞
正孔注入層１４ａは、発光層１４ｃへの正孔注入効率を高めるためのものである。このような正孔注入層１４ａの材料としては、例えば、ベンジン、スチリルアミン、トリフェニルアミン、ポルフィリン、トリフェニレン、アザトリフェニレン、テトラシアノキノジメタン、トリアゾール、イミダゾール、オキサジアゾール、ポリアリールアルカン、フェニレンジアミン、アリールアミン、オキザゾール、フラーレン、アントラセン、フルオレノン、ヒドラゾン、スチルベンあるいはこれらの誘導体、または、ポリシラン系化合物、ビニルカルバゾール系化合物、チオフェン系化合物あるいはアニリン系化合物等の複素環式共役系のモノマー、オリゴマーあるいはポリマーを用いることができる。
【００３４】
また、上記正孔注入層１４ａのさらに具体的な材料としては、α−ナフチルフェニルフェニレンジアミン、ポルフィリン、金属テトラフェニルポルフィリン、金属ナフタロシアニン、Ｃ６０、Ｃ７０、ヘキサシアノアザトリフェニレン、７,７,８,８−テトラシアノキノジメタン（ＴＣＮＱ）、７,７,８,８−テトラシアノ−２，３，５，６−テトラフルオロキノジメタン（Ｆ４−ＴＣＮＱ）、テトラシアノ４，４，４−トリス（３−メチルフェニルフェニルアミノ）トリフェニルアミン、Ｎ，Ｎ，Ｎ’，Ｎ’−テトラキス（ｐ−トリル）ｐ−フェニレンジアミン、Ｎ，Ｎ，Ｎ’，Ｎ’−テトラフェニル−４，４’−ジアミノビフェニル、Ｎ−フェニルカルバゾール、４−ジ−ｐ−トリルアミノスチルベン、ポリ（パラフェニレンビニレン）、ポリ（チオフェン）、ポリ（チオフェンビニレン）、ポリ（２，２’−チエニルピロール）等が挙げられるが、これらに限定されるものではない。
【００３５】
＜正孔輸送層＞
正孔輸送層１４ｂは、正孔注入層１４ａと同様に発光層１４ｃへの正孔注入効率を高めるためのものである。ここでは特に、正孔輸送層１４ｂが、異なる材料からなる積層構造からなり、少なくとも、正孔注入層１４ｂ側の第１正孔輸送層１４ｂ-1と、発光層１４ｃに隣接する第２正孔輸送層１４b-2との積層構造である。
【００３６】
このうち、第１正孔輸送層１４ｂ-1は、上述した正孔注入層１４ａと同様の材料の中から選択した材料を用いて構成される。この第１正孔輸送層１４ｂ-1は、これ自体が積層構造であっても良い。
【００３７】
また第２正孔輸送層１４ｂ-2は、第１正孔輸送層１４ｂ-1を構成する材料とは異なる材料を用いて構成され、特に下記一般式（１）で示される有機材料を用いて構成されているところが特徴的である。
【００３８】
【化１】
2009010364.tif 000004
【００３９】
ただし一般式（１）中におけるＡ1〜Ａ3は、それぞれ独立に置換あるいは無置換のアリール基または置換あるいは無置換の複素環基を示す。またＡ1〜Ａ3は、それぞれ複数の環が共役結合によって連結する伸展構造であっても良いが、総炭素数３０以下であることが好ましい。またこれらのアリール基または複素環基に結合される置換基としては、水素、ハロゲン、ヒドロキシル基、炭素数２０以下の置換あるいは無置換のカルボニル基、炭素数２０以下の置換あるいは無置換のカルボニルエステル基、炭素数２０以下の置換あるいは無置換のアルキル基、炭素数２０以下の置換あるいは無置換のアルケニル基、炭素数２０以下の置換あるいは無置換のアルコキシル基、シアノ基、ニトロ基、もしくは炭素数３０以下の置換あるいは無置換のアミノ基が挙げられる。
【００４０】
このような化合物の具体例として、以下の化合物（１）-1〜（１）-48が例示される。
【００４１】
【化３−１】
2009010364.tif 000005
【００４２】
【化３−２】
2009010364.tif 000006
【００４３】
【化３−３】
2009010364.tif 000007
【００４４】
尚、上述したような第２正孔輸送層１４ｂ-2は、上記一般式（１）で示される有機材料のうちの複数の化合物で構成されていても良く、これ自体が積層構造であっても良い。
【００４５】
＜発光層＞
発光層１４ｃは、陽極１３と陰極１５とに対する電圧印加時に、陽極１３側から注入された正孔と、陰極１５側から注入された電子とが再結合する領域である。本実施形態においては、この発光層１４ｃがアントラセン化合物をホスト材料として青色もしくは緑色の蛍光性色素のゲスト材料がドーピングされており、青色もしくは緑色の発光光を発生する。
【００４６】
このうち、発光層１４ｃを構成するホスト材料は、下記一般式（２）に示すアントラセン誘導体をホスト材料として用いることが好ましい。
【００４７】
【化２】
2009010364.tif 000008
【００４８】
ただし、一般式（２）中において、Ｒ1〜Ｒ6はそれぞれ独立に、水素、ハロゲン、ヒドロキシル基、炭素数２０以下の置換あるいは無置換のカルボニル基、炭素数２０以下の置換あるいは無置換のカルボニルエステル基、炭素数２０以下の置換あるいは無置換のアルキル基、炭素数２０以下の置換あるいは無置換のアルケニル基、炭素数２０以下の置換あるいは無置換のアルコキシル基、シアノ基、ニトロ基、炭素数３０以下の置換あるいは無置換のシリル基，炭素数３０以下の置換あるいは無置換のアリール基、炭素数３０以下の置換あるいは無置換の複素環基、もしくは炭素数３０以下の置換あるいは無置換のアミノ基を示す。
【００４９】
一般式（２）におけるＲ1〜Ｒ6が示すアリール基は、例えば、フェニル基、１−ナフチル基、２−ナフチル基、フルオレニル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、１−クリセニル基、６−クリセニル基、２−フルオランテニル基、３−フルオランテニル基、２−ビフェニルイル基、３−ビフェニルイル基、４−ビフェニルイル基、ｏ−トリル基、ｍ−トリル基、ｐ−トリル基、ｐ−ｔ−ブチルフェニル基等が挙げられる。
【００５０】
また，Ｒ1〜Ｒ6が示す複素環基は、ヘテロ原子としてＯ、Ｎ、Ｓを含有する５員または６員環の芳香族複素環基、炭素数２〜２０の縮合多環芳香複素環基が挙げられる。また、芳香族複素環基及び縮合多環芳香複素環基としては、チエニル基、フリル基、ピロリル基、ピリジル基、キノリル基、キノキサリル基、イミダゾピリジル基、ベンゾチアゾール基が挙げられる。代表的なものとしては，１−ピロリル基、２−ピロリル基、３−ピロリル基、ピラジニル基、２−ピリジニル基、３−ピリジニル基、４−ピリジニル基、１−インドリル基、２−インドリル基、３−インドリル基、４−インドリル基、５−インドリル基、６−インドリル基、７−インドリル基、１−イソインドリル基、２−イソインドリル基、３−イソインドリル基、４−イソインドリル基、５−イソインドリル基、６−イソインドリル基、７−イソインドリル基、２−フリル基、３−フリル基、２−ベンゾフラニル基、３−ベンゾフラニル基、４−ベンゾフラニル基、５−ベンゾフラニル基、６−ベンゾフラニル基、７−ベンゾフラニル基、１−イソベンゾフラニル基、３−イソベンゾフラニル基、４−イソベンゾフラニル基、５−イソベンゾフラニル基、６−イソベンゾフラニル基、７−イソベンゾフラニル基、キノリル基、３−キノリル基、４−キノリル基、５−キノリル基、６−キノリル基、７−キノリル基、８−キノリル基、１−イソキノリル基、３−イソキノリル基、４−イソキノリル基、５−イソキノリル基、６−イソキノリル基、７−イソキノリル基、８−イソキノリル基、２−キノキサリニル基、５−キノキサリニル基、６−キノキサリニル基、１−カルバゾリル基、２−カルバゾリル基、３−カルバゾリル基、４−カルバゾリル基、９−カルバゾリル基、１−フェナンスリジニル基、２−フェナンスリジニル基、３−フェナンスリジニル基、４−フェナンスリジニル基、６−フェナンスリジニル基、７−フェナンスリジニル基、８−フェナンスリジニル基、９−フェナンスリジニル基、１０−フェナンスリジニル基、１−アクリジニル基、２−アクリジニル基、３−アクリジニル基、４−アクリジニル基、９−アクリジニル基、などが挙げられる。
【００５１】
Ｒ1〜Ｒ6が示すアミノ基は、アルキルアミノ基、アリールアミノ基、アラルキルアミノ基等のいずれでもよい。これらは、総炭素数１〜６の脂肪族及び／又は１〜４環の芳香族炭素環を有することが好ましい。このような基としては、ジメチルアミノ基、ジエチルアミノ基、ジブチルアミノ基、ジフェニルアミノ基、ジトリルアミノ基、ビスビフェニリルアミノ基、ジナフチルアミノ基が挙げられる。
【００５２】
尚、上記置換基の２種以上は縮合環を形成していても良く、さらに置換基を有していてもよい。
【００５３】
このような化合物の具体例として、以下の化合物（２）-1〜（２）-51が例示される。
【００５４】
【化４−１】
2009010364.tif 000009
【００５５】
【化４−２】
2009010364.tif 000010
【００５６】
【化４−３】
2009010364.tif 000011
【００５７】
一方、発光層１４ｃを構成する発光性ゲスト材料としては、発光効率が高い材料、例えば、低分子蛍光色素、蛍光性の高分子、さらには金属錯体等の有機発光材料が用いられる。
【００５８】
ここで青色の発光性ゲスト材料とは、発光の波長範囲が約４００ｎｍ〜４９０ｎｍの範囲にピークを有する化合物を示す。このよう化合物として、ナフタレン誘導体、アントラセン誘導体、ナフタセン誘導体、スチリルアミン誘導体、ビス（アジニル）メテンホウ素錯体などの有機物質が用いられる。なかでも、アミノナフタレン誘導体、アミノアントラセン誘導体、アミノクリセン誘導体、アミノピレン誘導体、スチリルアミン誘導体、ビス（アジニル）メテンホウ素錯体から選択されることが好ましい。
【００５９】
また緑色の発光性ゲスト材料とは、発光の波長範囲が約４９０ｎｍ〜５８０ｎｍの範囲にピークを有する化合物を示す。このような化合物として、ナフタレン誘導体、アントラセン誘導体、ピレン誘導体、ナフタセン誘導体、フルオランテン誘導体、ペリレン誘導体、クマリン誘導体、キナクリドン誘導体、インデノ[1,2,3-cd]ペリレン誘導体、ビス（アジニル）メテンホウ素錯体ピラン系色素等の有機物質が用いられる。なかでもアミノアントラセン誘導体、フルオランテン誘導体、クマリン誘導体、キナクリドン誘導体、インデノ[1,2,3-cd]ペリレン誘導体、ビス（アジニル）メテンホウ素錯体から選択されることが好ましい。
【００６０】
尚、このような構成の発光層１４ｃは、第２正孔輸送層１４ｂ-2に対して接して設けられていることが重要である。
【００６１】
＜電子輸送層＞
電子輸送層１４ｄは、陰極１５から注入される電子を発光層１４ｃに輸送するためのものである。電子輸送層１４ｄの材料としては、例えば、キノリン、ペリレン、フェナントロリン、ビススチリル、ピラジン、トリアゾール、オキサゾール、フラーレン、オキサジアゾール、フルオレノン、またはこれらの誘導体や金属錯体が挙げられる。具体的には、トリス（８−ヒドロキシキノリン）アルミニウム（略称Ａｌｑ3 ）、アントラセン、ナフタレン、フェナントレン、ピレン、アントラセン、ペリレン、ブタジエン、クマリン、Ｃ６０、アクリジン、スチルベン、１，１０−フェナントロリンまたはこれらの誘導体や金属錯体が挙げられる。
【００６２】
尚、有機層１４は、このような層構造に限定されることはなく、少なくとも発光層１４ｃと、これに接して第２正孔輸送層１４ｂ-2が設けられていれば良く、その他必要に応じた積層構造を選択することができる。
【００６３】
また、発光層１４ｃは、正孔輸送性の発光層、電子輸送性の発光層、あるいは両電荷輸送性の発光層として有機電界発光素子１１に設けられていても良い。さらに、以上の有機層１４を構成する各層、例えば正孔注入層１４ａ、正孔輸送層１４ｂ、発光層１４ｃ、および電子輸送層１４ｄは、それぞれが複数層からなる積層構造であっても良い。
【００６４】
＜陰極＞
次に、このような構成の有機層１４上に設けられる陰極１５は、例えば、有機層１４側から順に第１層１５ａ、第２層１５ｂを積層させた２層構造で構成されている。
【００６５】
第１層１５ａは、仕事関数が小さく、かつ光透過性の良好な材料を用いて構成される。このような材料としては、例えばリチウム（Ｌｉ）の酸化物である酸化リチウム（Ｌｉ2Ｏ）や、セシウム（Ｃｓ）の複合酸化物である炭酸セシウム（Ｃｓ2ＣＯ3）、さらにはこれらの酸化物及び複合酸化物の混合物を用いることができる。また、第１層１５ａは、このような材料に限定されることはなく、例えば、カルシウム（Ｃａ）、バリウム（Ｂａ）等のアルカリ土類金属、リチウム、セシウム等のアルカリ金属、さらにはインジウム（Ｉｎ）、マグネシウム（Ｍｇ）等の仕事関数の小さい金属、さらにはこれらの金属の酸化物及び複合酸化物、フッ化物等を、単体でまたはこれらの金属および酸化物及び複合酸化物、フッ化の混合物や合金として安定性を高めて使用しても良い。
【００６６】
第２層１５ｂは、例えば、ＭｇＡｇなどの光透過性を有する層を用いた薄膜により構成されている。この第２層１５ｂは、さらに、アルミキノリン錯体、スチリルアミン誘導体、フタロシアニン誘導体等の有機発光材料を含有した混合層であっても良い。この場合には、さらに第３層としてＭｇＡｇのような光透過性を有する層を別途有していてもよい。
【００６７】
以上のような陰極１５は、この有機電界発光素子１１を用いて構成される表示装置の駆動方式がアクティブマトリックス方式である場合、陰極１５は、有機層１４とここでの図示を省略した上述の絶縁膜とによって、陽極１３と絶縁された状態で基板１２上にベタ膜状に形成され、各画素の共通電極として用いられる。
【００６８】
尚、陰極１５は上記のような積層構造に限定されることはなく、作製されるデバイスの構造に応じて最適な組み合わせ、積層構造を取れば良いことは言うまでもない。例えば、上記実施形態の陰極１５の構成は、電極各層の機能分離、すなわち有機層１４への電子注入を促進させる無機層（第１層１５ａ）と、電極を司る無機層（第２層１５ｂ）とを分離した積層構造である。しかしながら、有機層１４への電子注入を促進させる無機層が、電極を司る無機層を兼ねても良く、これらの層を単層構造として構成しても良い。また、この単層構造上にＩＴＯなどの透明電極を形成した積層構造としても良い。
【００６９】
そして上記した構成の有機電界発光素子１１に印加する電流は、通常、直流であるが、パルス電流や交流を用いてもよい。電流値、電圧値は、素子が破壊されない範囲内であれば特に制限はないが、有機電界発光素子の消費電力や寿命を考慮すると、なるべく小さい電気エネルギーで効率良く発光させることが望ましい。
【００７０】
また、この有機電界発光素子１１が、キャビティ構造となっている場合、陰極１５が半透過半反射材料を用いて構成される。そして、陽極１３側の光反射面と、陰極１５側の光反射面との間で多重干渉させた発光光が陰極１５側から取り出される。この場合、陽極１３側の光反射面と陰極１５側の光反射面との間の光学的距離は、取り出したい光の波長によって規定され、この光学的距離を満たすように各層の膜厚が設定されていることとする。そして、このような上面発光型の有機電界発光素子においては、このキャビティ構造を積極的に用いることにより、外部への光取り出し効率の改善や発光スペクトルの制御を行うことが可能である。
【００７１】
さらに、ここでの図示は省略したが、このような構成の有機電界発光素子１１は、大気中の水分や酸素等による有機材料の劣化を防止するため保護層（パッシベーション層）で覆われた状態で用いることが好ましい。保護膜には、窒化珪素（代表的には、Ｓｉ3Ｎ4）、酸化珪素（代表的には、ＳｉＯ2）膜、窒化酸化珪素（ＳｉＮxＯy：組成比Ｘ＞Ｙ）膜、酸化窒化珪素（ＳｉＯxＮy：組成比Ｘ＞Ｙ）膜、またはＤＬＣ（Ｄｉａｍｏｎｄ ｌｉｋｅ Ｃａｒｂｏｎ）のような炭素を主成分とする薄膜、ＣＮ（Ｃａｒｂｏｎ  Ｎａｎｏｔｕｂｅ）膜等が用いられる。これらの膜は、単層または積層させた構成とすることが好ましい。なかでも、窒化物からなる保護層は膜質が緻密であり、有機電界発光素子１１に悪影響を及ぼす水分、酸素、その他不純物に対して極めて高いブロッキング効果を有するため好ましく用いられる。
【００７２】
尚、以上の実施形態においては、有機電界発光素子が上面発光型である場合を例示して本発明を詳細に説明した。しかしながら、本発明の有機電界発光素子は、上面発光型への適用に限定されるものではなく、陽極と陰極との間に少なくとも発光層を有する有機層を挟持してなる構成に広く適用可能である。したがって、基板側から順に、陰極、有機層、陽極を順次積層した構成のものや、基板側に位置する電極（陰極または陽極としての下部電極）を透明材料で構成し、基板と反対側に位置する電極（陰極または陽極としての上部電極）を反射材料で構成することによって、下部電極側からのみ光を取り出すようにした、下面発光型（いわゆる透過型）の有機電界発光素子にも適用可能である。
【００７３】
さらに、本発明の有機電界発光素子とは、一対の電極（陽極と陰極）、およびその電極間に有機層が挟持されることによって形成される素子であれば良い。このため、一対の電極および有機層のみで構成されたものに限定されることはなく、本発明の効果を損なわない範囲で他の構成要素（例えば、無機化合物層や無機成分）が共存することを排除するものではない。
【００７４】
このような構成の有機電界発光素子１１においては、以降の実施例で詳細に説明するように、上記一般式（１）以外の材料からなる単層構造の正孔輸送層を備えた構成と比較して、アントラセン誘導体を発光層１４ｃのホスト材料に用いていながらも、青色および緑色の発光において発光効率を維持しつつ、輝度寿命の初期劣化が大幅に改善されることが確認された。
【００７５】
これにより、有機電界発光素子１１の輝度寿命の向上と消費電力の低減を達成可能である。
【００７６】
≪表示装置の概略構成≫
図２は、実施形態の表示装置１０の一例を示す図であり、図２（Ａ）は概略構成図、図２（Ｂ）は画素回路の構成図である。ここでは、発光素子として有機電界発光素子１１を用いたアクティブマトリックス方式の表示装置１０に本発明を適用した実施形態を説明する。
【００７７】
図２（Ａ）に示すように、この表示装置１０の基板１２上には、表示領域１２ａとその周辺領域１２ｂとが設定されている。表示領域１２ａは、複数の走査線２１と複数の信号線２３とが縦横に配線されており、それぞれの交差部に対応して１つの画素ａが設けられた画素アレイ部として構成されている。これらの各画素ａに、有機電界発光素子１１Ｒ，１１Ｇ，１１Ｂのうちの１つが設けられている。また周辺領域１２ｂには、走査線２１を走査駆動する走査線駆動回路ｂと、輝度情報に応じた映像信号（すなわち入力信号）を信号線２３に供給する信号線駆動回路ｃとが配置されている。
【００７８】
図２（Ｂ）に示すように、各画素ａに設けられる画素回路は、例えば各有機電界発光素子１１Ｒ，１１Ｇ，１１Ｂのうちの１つと、駆動トランジスタＴｒ１、書き込みトランジスタ（サンプリングトランジスタ）Ｔｒ２、および保持容量Ｃｓで構成されている。そして、走査線駆動回路ｂによる駆動により、書き込みトランジスタＴｒ２を介して信号線２３から書き込まれた映像信号が保持容量Ｃｓに保持され、保持された信号量に応じた電流が各有機電界発光素子１１Ｒ，１１Ｇ，１１Ｂに供給され、この電流値に応じた輝度で有機電界発光素子１１Ｒ，１１Ｇ，１１Ｂが発光する。尚、これらの有機電界発光素子１１Ｒ，１１Ｇ，１１Ｂのうち、特に青色発光素子１１Ｂおよび緑色発光素子１１Ｇが上記図１を用いて説明した実施形態の有機電界発光素子（１１）として構成されている。
【００７９】
尚、以上のような画素回路の構成は、あくまでも一例であり、必要に応じて画素回路内に容量素子を設けたり、さらに複数のトランジスタを設けて画素回路を構成しても良い。また、周辺領域２ｂには、画素回路の変更に応じて必要な駆動回路が追加される。
【００８０】
≪表示装置の断面構成−１≫
図３には、上記表示装置１０の表示領域における主要部の断面構成の一例を示す。
【００８１】
有機電界発光素子１１Ｒ，１１Ｇ，１１Ｂが設けられる基板１２の表示領域には、ここでの図示を省略したが、上述した画素回路を構成するように駆動トランジスタ、書き込みトランジスタ、走査線、および信号線が設けられ(図２参照）、これらを覆う状態で絶縁膜が設けられている。
【００８２】
この絶縁膜で覆われた基板１２上に、有機電界発光素子１１Ｒ，１１Ｇ，１１Ｂが配列形成されている。各有機電界発光素子１１Ｒ、１１Ｇ、１１Ｂは、基板１２と反対側から光を取り出す上面発光型の素子として構成される。
【００８３】
各有機電界発光素子１１Ｒ，１１Ｇ，１１Ｂの陽極１３は、素子毎にパターン形成されている。各陽極１３は、基板１２の表面を覆う絶縁膜に形成された接続孔を介して画素回路の駆動トランジスタに接続されている。
【００８４】
各陽極１３は、その周縁部が絶縁膜３１で覆われており、絶縁膜３１に設けた開口部分に陽極１３の中央部が露出された状態となっている。そして、陽極１３の露出部分を覆う状態で、有機層１４がパターン形成され、各有機層１４を覆う共通層として陰極１５が設けられた構成となっている。
【００８５】
これらの有機電界発光素子１１Ｒ，１１Ｇ，１１Ｂのうち、特に青色発光素子１１Ｂおよび緑色発光素子１１Ｇが上記図１を用いて説明した実施形態の有機電界発光素子（１１）として構成されている。これに対して、赤色発光素子１１Ｒは、通常の素子構成であって良い。
【００８６】
つまり、青色発光素子１１Ｂおよび緑色発光素子１１Ｇにおいて、陽極１３上に設けられた有機層１４は、例えば陽極１３側から順に、正孔注入層１４ａ、第１正孔輸送層１４ａ-1および第２正孔輸送層１４a-2の積層構造からなる正孔輸送層１４ｂ、アントラセン誘導体を用いた青色の発光層１４ｃ-B（１４ｃ）および緑色の発光層１４ｃ-G（１４ｃ）、および電子輸送層１４ｄを積層させている。
【００８７】
一方、赤色発光素子１１Ｒにおける有機層は、例えば陽極１３側から順に、正孔注入層１４ａ、正孔輸送層１４ｂ、赤色発光層１４ｃ-R、および電子輸送層１４ｄをこの順に積層させている。
【００８８】
尚、赤色発光素子１１Ｒにおける正孔輸送層１４ｂは、第２正孔輸送層１４ｂ-2を有していてもよく、例えば青色発光素子１１Ｂに設けた青色の第２正孔輸送層１４b-2と同一構成であって良い。またこの他にも、発光層１４ｃ-R，１４ｃ-G，１４ｃ-B、以外の各層は、陽極１３および陰極１５も含めて各有機電界発光素子１１Ｒ，１１Ｇ，１１Ｂにおいて同一材料で構成されていて良く、図１を用いて説明した各材料を用いて構成される。
【００８９】
そして、以上のように設けられた複数の有機電界発光素子１１Ｒ，１１Ｇ，１１Ｂは、保護膜で覆われていることとする。尚、この保護膜は、有機電界発光素子１１Ｒ，１１Ｇ，１１Ｂが設けられた表示領域の全体を覆って設けられていることとする。
【００９０】
ここで、赤色発光素子１１Ｒ、緑色発光素子１１Ｇ、および青色発光素子１１Ｂを構成する陽極１３〜陰極１５までの各層は、真空蒸着法、イオンビーム法（ＥＢ法）、分子線エピタキシー法（ＭＢＥ法）、スパッタ法、Ｏrganic Ｖapor Ｐhase Ｄeposition（ＯＶＰＤ）法などのドライプロセスによって形成できる。
【００９１】
また、有機層であれば、以上の方法に加えてレーザー転写法、スピンコート法、ディッピング法、ドクターブレード法、吐出コート法、スプレーコート法などの塗布法、インクジェット法、オフセット印刷法、凸版印刷法、凹版印刷法、スクリーン印刷法、マイクログラビアコート法などの印刷法などのウエットプロセスによる形成も可能であり、各有機層や各部材の性質に応じて、ドライプロセスとウエットプロセスを併用しても構わない。
【００９２】
そして、以上のように各有機電界発光素子１１Ｒ，１１Ｇ，１１Ｂ毎にパターン形成された有機層１４は、例えばマスクを用いた蒸着法や転写法によって形成される。
【００９３】
このように構成された表示装置１０では、青色発光素子１１Ｂおよび緑色発光素子１１Ｇとして、図1を用いて説明した本発明構成の有機電界発光素子（１１）を用いている。これらの青色発光素子１１Ｂおよび緑色発光素子１１Ｇは、上述したように各発光色を保ちつつも発光効率が高い。このため、これらの青色発光素子１１Ｂおよび緑色発光素子１１Ｇとともに、赤色発光素子１１Ｒを組み合わせることで、色表現性の高いフルカラー表示を行うことが可能になる。
【００９４】
また、発光効率の高い有機電界発光素子１１Ｂ，１１Ｇを用いたことにより、表示装置１０において輝度寿命を改善できるとともに消費電力を低減させる効果をもたらす。したがって、壁掛けテレビ等のフラットパネルディスプレイや平面発光体として好適に使用することができ、複写機やプリンター等の光源、液晶ディスプレイや計器類等の光源、表示板、標識灯等への応用が可能となる。
【００９５】
以上の例においては、アクティブマトリックス型の表示装置に本発明を適用した実施形態を説明した。しかしながら、本発明の表示装置は、パッシブマトリックス型の表示装置への適用も可能であり、同様の効果を得ることができる。
【００９６】
以上説明した本発明に係る表示装置は、図４に開示したような、封止された構成のモジュール形状のものをも含む。例えば、画素アレイ部である表示領域１２ａを囲むようにシーリング部３１が設けられ、このシーリング部３１を接着剤として、透明なガラス等の対向部（封止基板３２）に貼り付けられ形成された表示モジュールが該当する。この透明な封止基板３２には、カラーフィルタ、保護膜、遮光膜等が設けられてもよい。尚、表示領域１２ａが形成された表示モジュールとしての基板１２には、外部から表示領域１２ａ（画素アレイ部）への信号等を入出力するためのフレキシブルプリント基板３３が設けられていても良い。
【００９７】
≪適用例≫
また以上説明した本発明に係る表示装置は、図５〜図９に示す様々な電子機器、例えば、デジタルカメラ、ノート型パーソナルコンピュータ、携帯電話等の携帯端末装置、ビデオカメラなど、電子機器に入力された映像信号、若しくは、電子機器内で生成した映像信号を、画像若しくは映像として表示するあらゆる分野の電子機器の表示装置に適用することが可能である。以下に、本発明が適用される電子機器の一例について説明する。
【００９８】
図５は、本発明が適用されるテレビを示す斜視図である。本適用例に係るテレビは、フロントパネル１０２やフィルターガラス１０３等から構成される映像表示画面部１０１を含み、その映像表示画面部１０１として本発明に係る表示装置を用いることにより作成される。
【００９９】
図６は、本発明が適用されるデジタルカメラを示す図であり、（Ａ）は表側から見た斜視図、（Ｂ）は裏側から見た斜視図である。本適用例に係るデジタルカメラは、フラッシュ用の発光部１１１、表示部１１２、メニュースイッチ１１３、シャッターボタン１１４等を含み、その表示部１１２として本発明に係る表示装置を用いることにより作製される。
【０１００】
図７は、本発明が適用されるノート型パーソナルコンピュータを示す斜視図である。本適用例に係るノート型パーソナルコンピュータは、本体１２１に、文字等を入力するとき操作されるキーボード１２２、画像を表示する表示部１２３等を含み、その表示部１２３として本発明に係る表示装置を用いることにより作製される。 
【０１０１】
図８は、本発明が適用されるビデオカメラを示す斜視図である。本適用例に係るビデオカメラは、本体部１３１、前方を向いた側面に被写体撮影用のレンズ１３２、撮影時のスタート／ストップスイッチ１３３、表示部１３４等を含み、その表示部１３４として本発明に係る表示装置を用いることにより作製される。
【０１０２】
図９は、本発明が適用される携帯端末装置、例えば携帯電話機を示す図であり、（Ａ）は開いた状態での正面図、（Ｂ）はその側面図、（Ｃ）は閉じた状態での正面図、（Ｄ）は左側面図、（Ｅ）は右側面図、（Ｆ）は上面図、（Ｇ）は下面図である。本適用例に係る携帯電話機は、上側筐体１４１、下側筐体１４２、連結部（ここではヒンジ部）１４３、ディスプレイ１４４、サブディスプレイ１４５、ピクチャーライト１４６、カメラ１４７等を含み、そのディスプレイ１４４やサブディスプレイ１４５として本発明に係る表示装置を用いることにより作製される。
【実施例】
【０１０３】
本発明の具体的な実施例および比較例の有機電界発光素子の製造手順を、図１を参照して説明し、次にこれらの評価結果を説明する。
【０１０４】
＜実施例１〜１２＞
次のようにして青色発光素子を得た。
【０１０５】
先ず、３０ｍｍ×３０ｍｍのガラス板からなる基板１２上に、陽極１３として、膜厚が１９０ｎｍのＡｇ合金（反射層）上に１２．５ｎｍのＩＴＯ透明電極を積層した上面発光用の有機電界発光素子用のセルを作製した。
【０１０６】
次に、真空蒸着法により、有機層１４の正孔注入層１４ａとして、下記構造式（１０１）に示されるｍ−ＭＴＤＡＴＡよりなる膜を１２ｎｍの膜厚（蒸着速度０．２〜０．４ｎｍ／ｓｅｃ）で形成した。ただし、ｍ−ＭＴＤＡＴＡは、4、4'、4”−トリス（フェニル−ｍ−トリルアミノ）トリフェニルアミンである。
【０１０７】
【化５】
2009010364.tif 000012
【０１０８】
次いで、第１正孔輸送層１４ｂ-1として、下記構造式（１０２）に示されるα−ＮＰＤよりなる膜を６ｎｍの膜厚（蒸着速度０．２〜０．４ｎｍ／ｓｅｃ）で形成した。ただし、α−ＮＰＤは、Ｎ，Ｎ’−ビス（１−ナフチル）−Ｎ，Ｎ’−ジフェニル[１，１’-ビフェニル]−４，４’―ジアミンである。
【０１０９】
【化６】
2009010364.tif 000013
【０１１０】
次いで、第２正孔輸送層１４ｂ-2として、実施例１〜実施例１２において化合物（１）-1〜（１）-48から選択された１２種類の下記化合物よりなる膜を６ｎｍの膜厚（蒸着速度０．２〜０．４ｎｍ／ｓｅｃ）で形成した。
【０１１１】
【化７】
2009010364.tif 000014
【０１１２】
次に、正孔輸送層１４ｂ上に、膜厚３０ｎｍの発光層１４ｃを蒸着成膜した。下記化合物（２）-20に示される９，１０−ジ（２−ナフチル）アントラセン（ＡＤＮ）をホスト材料として用い、これに下記構造式（１０３）に示されるスチリルアミン誘導体を青色の発光性ゲスト材料としてドーピングした。青色の発光性ゲスト材料は、５％ドーピング量（相対膜厚比）とした。
【０１１３】
【化８】
2009010364.tif 000015
【０１１４】
このようにして形成された発光層１４ｃ上に、電子輸送層１４ｄとして、下記構造式（１０４）に示すＡｌｑ３（８−ヒドロキシキノリンアルミニウム）を１０ｎｍの膜厚で蒸着した。
【０１１５】
【化９】
2009010364.tif 000016
【０１１６】
以上のようにして、正孔注入層１４ａ、第１正孔輸送層１４ｂ-1、第２正孔輸送層１４ｂ-2、発光層１４ｃ、および電子輸送層１４ｄを順次積層してなる有機層１４を形成した後、陰極１５の第１層１５ａとして、ＬｉＦよりなる膜を真空蒸着法により約０．３ｎｍ（蒸着速度０．０１ｎｍ／ｓｅｃ．）の膜厚で形成した。最後に、真空蒸着法により、第１層１５ａ上に陰極１５の第２層１５ｂとして膜厚１０ｎｍのＭｇＡｇ膜を形成した。
【０１１７】
以上のようにして、実施例１〜１２の青色発光素子を作製した。
【０１１８】
＜比較例１＞
実施例１〜１２で説明した有機電界発光素子の作製手順における第２正孔輸送層１４ｂ-2の形成を行わず、代わりに上記構造式（１０２）に示されるα−ＮＰＤからなる第１正孔輸送層１４ｂ-1を６ｎｍから１２ｎｍに厚膜化し総有機膜厚を同一とした。これ以外は、実施例１〜１２と同様に行った。
【０１１９】
＜評価結果−１＞
以上の実施例１〜１２および比較例１で作製した各青色の有機電界発光素子について、電流密度１０ｍＡ/ｃｍ2での駆動時における駆動電圧（Ｖ）、電流効率（ｃｄ／Ａ）、色座標（ｘ、ｙ）を測定した。また、電流密度１００ｍＡ／ｃｍ2で定電流駆動させた輝度半減時間を測定した。これらの結果を、下記表１に示す。
【０１２０】
【表１】
2009010364.tif 000017
【０１２１】
以上の表１に示すように、本発明を適用して正孔輸送層１４ｂが構成された実施例１〜１２の有機電界発光素子の何れにおいても、本発明の適用がなく正孔輸送層１４ｂが単層構造で構成された比較例１の有機電界発光素子よりも、同程度の駆動電圧で電流効率が向上している。また輝度半減時間も長期化して長寿命化している。これは、本発明の適用により、発光層１４ｃにおける正孔と電子との再結合にかかるチャージバランスが整えられ、輝度の時間的な低下を防ぐ効果がもたらされることを示している。
【０１２２】
以上から、本発明を適用して正孔輸送層１４ｂを構成することにより、青色発光素子にける発光効率および色純度を維持しつつ、輝度寿命の初期劣化を大幅に改善できることが確認された。
【０１２３】
＜実施例１３〜１８＞
次のようにして緑色発光素子を得た。
【０１２４】
実施例１〜１２で説明した有機電界発光素子の作製手順における発光層１４ｃの形成において、下記化合物（２）-51をホスト材料として用い、これに下記構造式（１０５）に示される9,10-ビス（２−ナフチルフェニルアミノ）アントラセンを緑色の発光性ゲスト材料としてドーピングした。緑色の発光性ゲスト材料は、１０％ドーピング量（相対膜厚比）とした。また、第２正孔輸送層１４ｂ-2の形成においては、下記表２に示すように選択した６種類の化合物をそれぞれ用いた。これ以外は実施例１〜１２と同様に行った。
【０１２５】
【化１０】
2009010364.tif 000018
【０１２６】
＜比較例２＞
実施例１３〜１８で説明した有機電界発光素子の作製手順における第２正孔輸送層１４ｂ-2の形成を行わず、代わりに上記構造式（１０２）に示されるα−ＮＰＤからなる第１正孔輸送層１４ｂ-1を６ｎｍから１２ｎｍに厚膜化し総有機膜厚を同一とした。これ以外は、実施例１３〜１８と同様に行った。
【０１２７】
＜評価結果−２＞
以上の実施例１３〜１８および比較例２で作製した各緑色の有機電界発光素子について、電流密度１０ｍＡ/ｃｍ2での駆動時における駆動電圧（Ｖ）、電流効率（ｃｄ／Ａ）、色座標（ｘ、ｙ）を測定した。また、電流密度１００ｍＡ／ｃｍ2で定電流駆動させた輝度半減時間を測定した。これらの結果を、下記表２に示す。
【０１２８】
【表２】
2009010364.tif 000019
【０１２９】
以上の表２に示すように、本発明を適用して正孔輸送層１４ｂが構成された実施例１３〜１８の有機電界発光素子の何れにおいても、本発明の適用がなく正孔輸送層１４ｂが単層構造で構成された比較例２の有機電界発光素子よりも、同程度の駆動電圧で電流効率が向上している。また輝度半減時間も長期かして長寿命化している。これは、本発明の適用により、発光層１４ｃにおける正孔と電子との再結合にかかるチャージバランスが整えられ、輝度の時間的な低下を防ぐ効果がもたらされることを示している。
【０１３０】
以上から、本発明を適用して正孔輸送層１４ｂを構成することにより、緑色発光素子における発光効率および色純度を維持しつつ、輝度寿命の初期劣化を大幅に改善できることが確認された。
【０１３１】
＜実施例１９＞
実施例1と同様の有機電界発光素子を青色発光素子とし、実施例１３と同様の有機電界発光素子を緑色発光素子として用いた各表示装置を、次のようにして作製した（図３参照）。
【０１３２】
先ず、基板１２の表示領域上に陽極１３をパターン形成し、各陽極１３の中央を露出する開口部を備えた絶縁膜３１を形成した。次いで、表示領域全面に対応する開口部を備えた大開口のマスクを用い、正孔注入層１４ａを形成した後、実施例１，１３に共通の第１正孔輸送層１４ｂ-1と第２正孔輸送層１４ｂ-2とを積層した正孔輸送層１４ｂを形成した。
【０１３３】
次に、赤色発光素子の形成エリア（赤色エリア）に対応する開口部を備えたストライプ状マスクを用い、赤色エリアの発光層１４ｃ-Rを成膜した。
【０１３４】
また、青色発光素子の形成エリア（青色エリア）に対応する開口部を備えたストライプ状マスクを用い、実施例１と同様に青色エリアの発光層１４ｃ-Bを成膜した。
【０１３５】
さらに、緑色発光素子の形成エリア（緑色エリア）に対応する開口部を備えたストライプ状マスクを用い、実施例１３と同様に緑色エリアの発光層１４ｃ-Gを成膜した。
【０１３６】
その後、再び表示領域全面に対応する開口部を備えた大開口のマスクを用い、電子輸送層１４ｄ、さらには陰極１５をこの順に成膜した。
【０１３７】
以上により、赤色エリアに赤色発光素子が形成され、緑色エリアには緑色発光素子が形成され、青色エリアには青色発光素子が形成された表示装置１０が得られた。
【図面の簡単な説明】
【０１３８】
【図１】実施形態の有機電界発光素子の断面図である。
【図２】実施形態の表示装置の回路構成の一例を示す図である。
【図３】実施形態の表示装置における主要部の断面構成の一例を示す図である。
【図４】本発明が適用される封止された構成のモジュール形状の表示装置を示す構成図である。
【図５】本発明が適用されるテレビを示す斜視図である。
【図６】本発明が適用されるデジタルカメラを示す図であり、（Ａ）は表側から見た斜視図、（Ｂ）は裏側から見た斜視図である。
【図７】本発明が適用されるノート型パーソナルコンピュータを示す斜視図である。
【図８】本発明が適用されるビデオカメラを示す斜視図である。
【図９】本発明が適用される携帯端末装置、例えば携帯電話機を示す図であり、（Ａ）は開いた状態での正面図、（Ｂ）はその側面図、（Ｃ）は閉じた状態での正面図、（Ｄ）は左側面図、（Ｅ）は右側面図、（Ｆ）は上面図、（Ｇ）は下面図である。
【符号の説明】
【０１３９】
１０…表示装置、１１…有機電界発光素子、１１Ｒ…赤色発光素子（赤色発光の有機電界発光素子）、１１Ｂ…青色発光素子（青色発光の有機電界発光素子）、１１Ｇ…緑色発光素子（緑色発光の有機電界発光素子）、１２…基板、１３…陽極、１４…有機層、１４ｂ…正孔輸送層、１４ｂ-1…第１正孔輸送層、１４ｂ-2…第２正孔輸送層、１４ｃ…発光層、１５…陰極
【図１】
2009010364.tif 000023
【図２】
2009010364.tif 000024
【図３】
2009010364.tif 000025
【図４】
2009010364.tif 000026
【図５】
2009010364.tif 000027
【図６】
2009010364.tif 000028
【図７】
2009010364.tif 000029
【図８】
2009010364.tif 000030
【図９】
2009010364.tif 000031